(57)【要約】      （修正有）【課題】高いブレークダウン電圧と低いＥＳＲを有することを実現できる導電性高分子コンデンサ用電解質を形成できる方法を提供する。【解決手段】イオン液体の存在下で、導電性高分子モノマー酸化重合して電解質を形成する工程において、酸化重合時の重合温度が１００〜２００℃である、導電性高分子コンデンサ用電解質の形成方法。【選択図】なし【特許請求の範囲】
【請求項１】
イオン液体の存在下で、導電性高分子モノマーを酸化重合して電解質を形成する方法において、酸化重合時の重合温度が１００〜２００℃である、導電性高分子コンデンサ用電解質の形成方法。
【請求項２】
導電性高分子モノマーが、チオフェン、チオフェン誘導体、ピロール、ピロール誘導体、アニリンおよびアニリン誘導体からなる群から選ばれる少なくとも一種である、請求項１に記載の導電性高分子コンデンサ用電解質の形成方法。
【請求項３】
イオン液体のアニオン成分がカルボキシレートイオンである、請求項１または２に記載の導電性高分子コンデンサ用電解質の形成方法。
【請求項４】
イオン液体のカチオン成分が、アンモニウムイオン、イミダゾリニウムイオン、イミダゾリウムイオン、ピリジニウムイオン、ピロリジニウムイオン、ピロリニウムイオン、ピラジニウムイオン、ピリミジニウムイオン、トリアゾニウムイオン、トリアジニウムイオン、トリアジンイオン、キノリニウムイオン、イソキノリニウムイオン、インドリニウムイオン、キノキサリニウムイオン、ピペラジニウムイオン、オキサゾリニウムイオン、チアゾリニウムイオン、モルフォリニウムイオン、ピペラジンイオン及びこれらの誘導体からなる群より選択される少なくとも一種である、請求項１〜３のいずれかに記載の導電性高分子コンデンサ用電解質の形成方法。
【請求項５】
コンデンサがアルミ捲回型である、請求項１〜４のいずれかに記載の導電性高分子コンデンサ用電解質の形成方法。
【請求項６】
請求項１〜５のいずれかに記載の導電性高分子コンデンサ用電解質の形成方法を含む、導電性高分子コンデンサの製造方法。
【発明の詳細な説明】
【技術分野】
【０００１】
本発明は高いブレークダウン電圧と低いＥＳＲを有する導電性高分子電解コンデンサ用電解質の形成方法及びその形成方法を含む導電性高分子コンデンサの製造方法に関する。
【背景技術】
【０００２】
近年、導電性高分子を電解質として用いた導電性高分子電解コンデンサは、その優れたＥＳＲ特性により市場を拡大しつつある。導電性高分子電解コンデンサは、典型的には、固体であるポリピロールあるいはポリチオフェン誘導体等の導電性高分子を電解質として用いたものである。これらの導電性高分子電解質は、通常の液体を電解質として用いた電解コンデンサと比べてその電気伝導度（すなわち電子伝導性）がはるかに高いため、該導電性高分子を電解質とするコンデンサでは内部インピーダンスを低減する事ができ、特に高周波回路用コンデンサとして優れた特性を発揮する。
【０００３】
しかしながらいずれの導電性高分子電解コンデンサにおいても、導電性高分子は本質的にイオン伝導性を有していないので、コンデンサの誘電酸化皮膜の修復性（すなわち陽極酸化作用）の点では、従来の電解液を用いたコンデンサに比較して大きく劣る。この結果、導電性高分子電解コンデンサにおいてはブレークダウン電圧（コンデンサが破壊に至る電圧）の高いコンデンサが実現できず、規格電圧（実使用上の電圧）も低く設定せざるを得ないという欠点がある。具体的には、通常アルミニウムを陽極として用いた導電性高分子電解コンデンサでは、たとえば４０Ｖ化成を行った場合、規格電圧は１６Ｖ程度であり、タンタルを用いた電解コンデンサでは、例えば２４Ｖ化成を行った場合、規格電圧は１２Ｖ程度である。ここで、４０Ｖ化成とは、弁金属表面に誘電体の酸化皮膜を形成する際に印加する直流電圧が４０Ｖであることを意味し、理想的には４０Ｖのブレークダウン電圧を有するコンデンサが得られるはずである。化成電圧を大きくしてブレークダウン電圧を上げる事は原理的には可能であるが、その場合には化成電圧が高くなるに従ってコンデンサ容量が小さくなり、さらに化成電圧を高くしてもブレークダウン電圧はそれに比例して上昇しないという問題がある。
【０００４】
この様な問題点を解決するために、本発明者らはイオン液体と導電性高分子とからなる電解質をすでに開発している（特許文献１〜３）。これはイオン液体が優れた弁金属の陽極酸化作用を有し、例えばアルミニウムの酸化膜の欠陥を修復できる事を発見して成されたもので、この発明によりイオン液体を添加しない場合に比べ高いブレークダウン電圧を有する導電性高分子電解コンデンサを実現できる。
【先行技術文献】
【特許文献】
【０００５】
【特許文献１】国際公開ＷＯ２００５／０１２５９９号パンフレット
【特許文献２】国際公開ＷＯ２００５／０５１８９７号パンフレット
【特許文献３】国際公開ＷＯ２００６／０８８０３３号パンフレット
【発明の概要】
【発明が解決しようとする課題】
【０００６】
本発明の目的は、高いブレークダウン電圧と低いＥＳＲを有するとを実現できる導電性高分子コンデンサ用電解質を形成できる方法を提供することである。
【課題を解決するための手段】
【０００７】
本発明者らは、イオン液体と導電性高分子とからなる電解質を有するコンデンサの検討を進めていたところ、導電性高分子モノマーを酸化重合させて電解質を形成させる際に、重合温度によってはイオン液体の効果が必ずしも発現されず、高いブレークダウン電圧が得られない場合があるだけでなく、ＥＳＲ特性にも重合温度は重要な影響を有することを見出した。すなわち、重合温度が適正でなければイオン液体の効果を有効に活用できないという問題を発見した。当該問題を解決するために、本発明者らは鋭意検討を行った結果、電解質形成時の重合温度を１００〜２００℃に設定することで、イオン液体の陽極酸化能力が効果的に発現し、またＥＳＲ特性を悪化させることなく導電性高分子電解コンデンサを得られることを見出し、本発明を完成させるに至った。
【０００８】
すなわち、本発明は、イオン液体の存在下で導電性高分子モノマーを酸化重合して電解質を形成する方法において、酸化重合時の重合温度が１００〜２００℃である、導電性高分子コンデンサ用電解質の形成方法である。
【０００９】
上記導電性高分子モノマーが、チオフェン、チオフェン誘導体、ピロール、ピロール誘導体、アニリンおよびアニリン誘導体からなる群から選ばれる少なくとも一種であることが好ましい。
【００１０】
上記イオン液体は、アニオン成分がカルボキシレートイオンであることが好ましい。
【００１１】
上記イオン液体は、カチオン成分が、アンモニウムイオン、イミダゾリニウムイオン、イミダゾリウムイオン、ピリジニウムイオン、ピロリジニウムイオン、ピロリニウムイオン、ピラジニウムイオン、ピリミジニウムイオン、トリアゾニウムイオン、トリアジニウムイオン、トリアジンイオン、キノリニウムイオン、イソキノリニウムイオン、インドリニウムイオン、キノキサリニウムイオン、ピペラジニウムイオン、オキサゾリニウムイオン、チアゾリニウムイオン、モルフォリニウムイオン、ピペラジンイオン及びこれらの誘導体からなる群より選択される少なくとも一種であることが好ましい。
【００１２】
本発明の導電性高分子コンデンサ用電解質の形成方法は、アルミ捲回型のコンデンサに好適である。
【００１３】
本発明の導電性高分子コンデンサの製造方法は、上記導電性高分子コンデンサ用電解質の形成方法を含む。
【発明の効果】
【００１４】
本発明によれば、高いブレークダウン電圧と低いESRを有する導電性高分子電解コンデンサを製造できる。
【図面の簡単な説明】
【００１５】
【図１】インピーダンス測定に用いた水銀セルを示す。
【発明を実施するための形態】
【００１６】
以下に、本発明の実施形態を詳細に説明する。
【００１７】
本発明において用いられる導電性高分子モノマーとしては、特に制限されるものではないが、ポリマー形成時の導電性が高く、かつ空気中で安定であることから、チオフェンまたはその誘導体、ピロールまたはその誘導体、アニリンまたはその誘導体、キノンまたはその誘導体、キノリンまたはその誘導体、フランまたはその誘導体から選ばれることが好ましい。導電性高分子モノマーは１種のみを使用してよいし、２種以上を組み合わせて使用してもよい。
【００１８】
チオフェンの誘導体としては、例えば、３，４−エチレンジオキシチオフェン(以下、ＥＤＯＴと略す)、３−アルキルチオフェン（アルキル基としてはブチル基、ヘキシル基、オクチル基、ドデシル基など）、３−フルオロフェニルチオフェン、３−アリールチオフェンなどを例示できるが、これらに限定されるものではない。
【００１９】
ピロールの誘導体としては、ピロール骨格を有し、水酸基、カルボキシル基、アルキル基等の置換基を持つものなどを挙げることができるが、これらに限定されるものではない。
【００２０】
アニリンの誘導体としては、アニリン骨格にアルキル基、シアノ基、スルホン基、カルボキシル基を有するものなどを挙げることができるが、これらに限定されるものではない。
【００２１】
キノンの誘導体としては、置換基を有するベンゾキノンや、置換基を有するナフトキノンや、置換基を有するアントラキノンなどを挙げることができるが、これらに限定されるものではない。
【００２２】
導電性、耐熱性の点から、ＥＤＯＴまたはピロールが、特に好ましく用いられる。
【００２３】
次に本発明において用いられるイオン液体について説明する。イオン液体は、常温溶融塩ともいわれ、イオンのみから構成されているにも関わらず常温で液体であるものを指し、イミダゾリウムなどのカチオンと適当なアニオンの組み合わせから構成される。イオン液体は、通常の有機溶媒のように一部がイオン化・解離しているのではなく、イオンのみから形成され１００％イオン化していると考えられている。
【００２４】
本発明で使用できるイオン液体は、特に限定されないが、アニオン成分がカルボキシレートアニオン、スルホネートアニオン、イミドアニオンなどであるイオン液体を使用でき、なかでも陽極酸化能力および合成・入手の容易さの観点から、アニオン成分がカルボキシレートアニオンであるイオン液体を好ましく用いることができる。より具体的には、ギ酸アニオンを有するイオン液体および／または一般式（１）；
【００２５】
【化１】
2011119588.tif 000002
【００２６】
で表されるアニオンを有するイオン液体を用いることができる。ギ酸アニオンまたは前記式（１）で表されるアニオンは後述するカチオンと対になって常温で液体の塩、すなわちイオン液体を形成する。
【００２７】
前記式（１）においてＲ1およびＲ2は、それぞれ独立に水素原子、保護または無保護の水酸基、保護または無保護のアミノ基、アルコキシ基、ニトロ基、シアノ基、カルボキシル基、ハロゲン原子、直鎖または分岐もしくは環を形成していてもよく置換基を有していてもよいＣ1〜Ｃ20のアルキル基、直鎖または分岐もしくは環を形成していてもよく置換基を有していてもよいＣ2〜Ｃ20のアルケニル基，直鎖または分岐もしくは環を形成していてもよく置換基を有していてもよいＣ2〜Ｃ20のアルキニル基、置換基を有していてもよいＣ6〜Ｃ20のアリール基、置換基を有していてもよいＣ4〜Ｃ20のヘテロアリール基、置換基を有していてもよいＣ7〜Ｃ20のアラルキル基、置換基を有していてもよいＣ4〜Ｃ20のヘテロアラルキル基を表し、互いに同じであっても異なっていてもよく、また一緒になって環を形成してもよい。
【００２８】
なお、本発明において「置換基を有していてもよい」とは、他の原子あるいは置換基によって置換されていてもよいことを示す。「置換基」とは、反応に悪影響を与えない限り特に限定されるものではなく、具体的には、水酸基、アルキル基、アルコキシ基、アルキルチオ基、ニトロ基、アミノ基、シアノ基、カルボキシル基、ハロゲン原子などが挙げられる。
【００２９】
直鎖または分岐もしくは環を形成していてもよく置換基を有していてもよいＣ1〜Ｃ20のアルキル基としては、特に限定されるものではないが、例えばメチル基、ヒドロキシメチル基、エチル基、ｎ−プロピル基、イソプロピル基、シクロプロピル基、ｎ−ブチル基、ｓｅｃ−ブチル基、ｔｅｒｔ−ブチル基、シクロブチル基、ｎ−ペンチル基、シクロペンチル基、ｎ−ヘキシル基、ｎ−ヘプチル基、シクロヘキシル基、ｎ−オクチル基、ｎ−デシル基、などを挙げることができ、またこれらのアルキル基の水素原子が任意の数だけフッ素原子で置換されたものを挙げることができる。
【００３０】
直鎖または分岐もしくは環を形成していてもよく置換基を有していてもよいＣ2〜Ｃ20のアルケニル基としては、例えば、ビニル基、プロペニル基、スチリル基、イソプロペニル基、シクロプロペニル基、ブテニル基、シクロブテニル基、シクロペンテニル基、ヘキセニル基、シクロヘキセニル基などが挙げられる。
【００３１】
直鎖または分岐もしくは環を形成していても良く置換基を有していてもよいＣ2〜Ｃ20のアルキニル基としては、例えば、エチニル基、プロピニル基、フェニルエチニル基、シクロプロピルエチニル基、ブチニル基、ペンチニル基、シクロブチルエチニル基、ヘキシニル基などが挙げられる。
【００３２】
置換基を有していても良いＣ6〜Ｃ20のアリール基としては、例えば、フェニル基、ナフチル基、アントリル基、フェナントリル基、テルフェニル基、３，４，５−トリフルオロフェニル基などが挙げられる。
【００３３】
置換基を有していても良いＣ4〜Ｃ20のヘテロアリール基としては、例えば、ピロリニル基、ピリジル基、キノリル基、イミダゾリル基、フリル基、インドリル基、チエニル基、オキサゾリル基、チアゾリル基、２−フェニルチアゾリル、２−アニシルチアゾリル基などが挙げられる。
【００３４】
置換基を有していても良いＣ7〜Ｃ20のアラルキル基としては、例えば、ベンジル基、クロロベンジル基、ブロモベンジル基、サリチル基、α−ヒドロキシベンジル基、フェネチル基、α−ヒドロキシフェネチル基、ナフチルメチル基、アントラセニルメチル基、３，５−ジフルオロベンジル基、トリチル基などが挙げられる。
【００３５】
置換基を有していても良いＣ4〜Ｃ20のヘテロアラルキル基としては、ピリジルメチル基、ジフルオロピリジルメチル基、キノリルメチル基、インドリルメチル基、フルフリル基、チエニルメチル基などが挙げられる。
【００３６】
Ｒ1とＲ2が一緒になって環を形成していてもよく、シクロヘキシル基、フェニル基などが例示される。
【００３７】
Ｒ1または／およびＲ2が水酸基あるいはアミノ基である、または置換基として水酸基またはアミノ基を有する場合には、水酸基またはアミノ基は保護されていても無保護でもよく、保護されている場合には保護基は特に制限されるものではないが、例えば一般的な保護基を使用すればよく、例えば「ＰＲＯＴＥＣＴＩＶＥ  ＧＲＯＵＰＳ  ｉｎ  ＯＲＧＡＮＩＣ  ＳＹＮＴＨＥＳＩＳ  ＴＨＩＲＤ  ＥＤＩＴＩＯＮ」（１７ページ  ４９４ページ  ＷＩＬＥＹ−ＩＮＴＥＲＳＣＩＥＮＣＥ）記載のものが挙げられる。水酸基の保護基としては、具体的には、メチル基、メトキシメチル基、メチルチオメチル基、トリメチルシリル基、トリエチルシリル基などのエーテル系保護基や、アセチル基、クリロアセチル基などのエステル系保護基を挙げることができる。またアミノ基の保護基としてはベンジル基、トリチル基、ホルミル基、アセチル基、クロロアセチル基、テトラクロロアセチル基、テトラフルオロアセチル基、ベンゾイル基、フェニルアセトキシ基、メトキシカルボニル基、エトキシカルボニル基、９−フルオレニルメトキシカルボニル基、ｔ−ブトキシカルボニル基などが挙げられる。導入及び脱保護の容易さの観点から、上記の群の中で好ましくは、ベンジル基、トリチル基、ホルミル基、アセチル基、クロロアセチル基、テトラクロロアセチル基、テトラフルオロアセチル基、ベンゾイル基、フェニルアセトキシ基、９−フルオレニルメトキシカルボニル基、ｔ−ブトキシカルボニル基である。
【００３８】
陽極酸化能力の観点からは、上記に例示されたアニオンの中で好ましいものとしては、Ｒ1が水酸基、アミノ基、または水素であり、Ｒ2がメチル基、エチル基、ｎ−プロピル基、イソプロピル基、シクロプロピル基、ｎ−ブチル基、ｓｅｃ−ブチル基、ｔｅｒｔ−ブチル基、ｎ−ペンチル基、ｎ−ヘキシル基、シクロヘキシル基、ｎ−オクチル基、フェニル基，ナフチル基、ベンジル基であるアニオンを挙げることができる。これらの組み合わせから成るアニオンを有するイオン液体は優れた陽極酸化能力を有する。これらの中でも特に好ましくは、酢酸アニオン、乳酸アニオン、マンデル酸アニオン、安息香酸アニオン、アラニンアニオン、フェニルアラニンアニオンなどである。
【００３９】
イオン液体のカチオン成分としては、アンモニウムおよびその誘導体、イミダゾリニウムおよびその誘導体、イミダゾリウムおよびその誘導体、ピリジニウムおよびその誘導体、ピロリジニウムおよびその誘導体、ピロリニウムおよびその誘導体、ピラジニウムおよびその誘導体、ピリミジニウムおよびその誘導体、トリアゾニウムおよび誘導体、トリアジニウムおよびその誘導体、トリアジンおよびその誘導体、キノリニウムおよびその誘導体、イソキノリニウムおよびその誘導体、インドリニウムおよびその誘導体、キノキサリニウムおよびその誘導体、ピペラジニウムおよびその誘導体、オキサゾリニウムおよびその誘導体、チアゾリニウムおよびその誘導体、モルフォリニウムおよびその誘導体、ピペラジンおよびその誘導体が挙げられるが、アミノ酸とから得られるイオン液体が比較的低いＴｇを示すことから、イミダゾリウム誘導体が好ましく、イミダゾリウム誘導体としてはジエチルイミダゾリウム、エチルブチルイミダゾリウム、ジメチルイミダゾリウムが好ましく、特に好ましくはエチルメチルイミダゾリウム、メチルブチルイミダゾリウムである。
【００４０】
イオン液体は、イオン伝導性はあるが電子伝導性を有さないため、コンデンサ電解質においては絶縁体として振舞う。あまりに多くのイオン液体を添加するとＥＳＲ特性が悪化する傾向があるため、添加されるイオン液体の総量は導電性高分子モノマーの２倍モル倍量以下であることが好ましく、より好ましくは０．０５〜１．０モル倍量であり、さらに好ましくは０．１〜０．５モル倍量である。
【００４１】
本発明における酸化重合とは、適切な酸化剤の存在下で、例えばピロールなどの導電性高分子モノマーを重合し合成する方法である。
【００４２】
本発明において使用できる酸化剤としては、例えばパラトルエンスルホン酸第二鉄、ナフタレンスルホン酸第二鉄、ｎ−ブチルナフタレンスルホン酸第二鉄、トリイソプロピルナフタレンスルホン酸第二鉄、過硫酸塩、過酸化水素、ジアゾニウム塩、ハロゲン及びハロゲン化物、あるいは鉄、銅、マンガン等の遷移金属塩が使用できる。化学重合により合成された導電性高分子は、酸化剤のアニオンがドーパントとして重合過程でポリマー中に取り込まれることにより、一段階の反応で導電性を有し得る。そのため、ドーパントとしての移動度の高いパラトルエンスルホン酸イオンを含むパラトルエンスルホン酸第二鉄を酸化剤として用いることが好ましい。
【００４３】
酸化剤の使用量としては、導電性高分子モノマーに対して２倍モル量以下使用できるが、０．２５〜１．０倍モル量が好ましい。本発明のイオン液体含有電解質においては、１．０倍モル量よりも酸化剤使用量が多すぎると電解質中に残存する酸化剤残渣および電解質ポリマーにイオン液体が吸収されてしまい、酸化皮膜と接触する状態になりにくいためイオン液体の陽極酸化能力が効果的に発揮されず、結果として高いブレークダウン電圧を得ることが難しくなる場合がある。また酸化剤残渣が多く電解質中に存在すると、それ自身が酸化皮膜の欠陥生成の要因となることからも好ましくない。逆に０．２５倍モル量よりも少ないと、導電性高分子モノマーの酸化重合が充分進行せず、結果として良好な電解質が形成されない場合がある。このことは、出来上がったコンデンサが本来の機能を発現しないことを意味する。
【００４４】
酸化重合に使用できる溶媒としては、公知のもので良く、特に限定されるものではない。例えばメタノール、エタノール、ブタノール、ジエチレングリコール、２−プロパノール、アセトン、ジエチルエーテル、酢酸エチル、ＴＨＦ、ＤＭＦ、アセトニトリル、ＤＭＳＯ、ジメチルカーボネート、エチレンカーボネート、プロピレンカーボネート、ヘキサン、トルエン、クロロホルムなどが挙げられ、イオン液体および導電性高分子モノマーとの相溶性の観点から、特に好ましくはブタノールである。
【００４５】
本発明において、酸化重合時の温度範囲は１００℃〜２００℃であり、好ましくは１２０℃〜１８０℃である。重合温度が２００℃を超えると、重合速度が上がりすぎ、急激にコンデンサ素子内にて電解質形成が進むため、酸化皮膜へのダメージが大きくなり、結果としてブレークダウン電圧の低下を招く。さらに導電性高分子の耐熱性の観点からも２００℃を超える高温を用いると、導電性高分子の酸化による劣化が進行し、好ましくない。一方、１００℃よりも低いと、逆に電解質形成が充分に行われず、コンデンサとして成り立たない。本発明において好ましく用いられるカルボキシレートアニオンを有するイオン液体は、一般的に酸化重合の重合速度を遅延させる効果があることがわかっており、その点からも低い重合温度は充分に電解質を形成させるためには好ましくない。
【００４６】
本発明における酸化重合で、上記温度以外の重合条件は公知の重合条件を適用できる。重合時間は、好ましくは１分〜２４時間であり、特に好ましくは１分〜５時間である。また、該重合は複数回繰り返してもよい。
【００４７】
本発明は、チップ型、捲回型の何れのコンデンサ素子にも適用可能である。いずれにおいてもブレークダウン電圧の高圧化が実現できる。ここでいうコンデンサ素子とは、電解質を形成する前の状態のコンデンサのことを示す。すなわち、コンデンサ素子に電解質を形成した後に、必要な外装処理を行い、最終製品であるコンデンサが完成する。本発明においては、通常行なわれる公知の外装処理方法を適用できる。
【００４８】
チップ型としては、タンタル／ニオブコンデンサに代表される。典型的には、タンタル／ニオブの微粉末を焼結させた陽極に誘電体皮膜を形成し、該誘電体膜の上に電解質層、陰極がこの順で積層されたコンデンサ素子と、該コンデンサ素子と電気的に接続された接続端子とを備える構成が挙げられる。
【００４９】
捲回型としては、アルミ電解コンデンサに代表される。典型的には、径方向内側から、表面に誘電体膜が形成された陽極金属からなる陽極の該誘電体膜の上に電解質層、セパレータ、陰極、セパレータがこの順で配置されるように積層、捲回されたコンデンサ素子と、該コンデンサ素子と電気的に接続された接続端子とを備える構成が挙げられる。陽極としては、従来公知のものが好ましく使用でき、例えば陽極金属として、アルミニウム等の電極箔の表面にエッチングを施してエッチング孔を形成したものの表面に陽極酸化等の方法によって形成された酸化被膜からなる誘電体膜を組合せることにより、陽極金属と誘電体膜とからなる陽極を形成できる。陽極酸化は、陽極金属を例えばアジピン酸アンモニウム水溶液等に浸漬して化成電圧を印加することにより行うことができる。なお、セパレータにおいては、通常、例えばポリオレフィンやセルロース繊維等からなるセパレータ材料と導電性高分子とが複合化されている。本発明は捲回型アルミ電解コンデンサにより好ましく適用される。
【実施例】
【００５０】
以下、実施例により本発明をさらに具体的に説明するが、本発明は捲回型コンデンサを模擬したコンデンサ素子での結果であるが、これらの実施例によって何ら限定されるものではなく、その要旨を変更しない範囲において適宜変更可能である。
【００５１】
（イオン液体）イオン液体および塩の合成法または入手先を以下に述べる。
【００５２】
・［ｅｍｉｍ］［ＡｃＯ］（１−エチル−３−メチルイミダゾリウム  アセテート、アルドリッチ社製）
【００５３】
【化２】
2011119588.tif 000003
【００５４】
・［ｅｍｉｍ］［ＭＡ］（１−エチル−３−メチルイミダゾリウム  マンデレート）
【００５５】
【化３】
2011119588.tif 000004
【００５６】
１−エチル−３−メチルイミダゾリウムハイドロジェンカーボネート  ５０％水溶液（６０００ｍｇ、１７．４２ｍｍｏｌ）を０℃に冷却した。その後、マンデル酸（２６１５ｍｇ、１７．４２ｍｍｏｌ）の水溶液をゆっくり滴下し、室温で１時間攪拌した。反応溶液をそのまま濃縮して溶媒を減圧下留去し、得られた残渣にジクロロメタンを加え、有機層を無水硫酸ナトリウムで乾燥した。溶媒を減圧下留去することで、目的化合物を薄褐色の油状物として４５６０ｍｇ得た。（収率１００％）
１Ｈ  ＮＭＲ（ＣＤＣｌ３、３００ＭＨｚ）δ１．３８（ｔ、３Ｈ）、３．８１（ｓ、３Ｈ）、４．１６（ｑ、２Ｈ）、４．３９（ｓ、１Ｈ）、７．１１−７．２２（ｍ、２Ｈ）、７．３３−７．３６（ｍ、３Ｈ）、７．６９（ｓ、１Ｈ）、７．７７（ｓ、１Ｈ）、９．２４（ｓ、１Ｈ）
実施例および比較例で製造された高分子電解質アルミ電解コンデンサの容量発現率、ＥＳＲ、およびブレークダウン電圧は次の方法により測定した。
【００５７】
＜容量測定方法＞
図１に示す水銀セルを用いて、容量の測定を行なった。装置には、日置電気社製のＬＣＲメータ３５２２−５０を用い、１２０Ｈｚの容量値をデータとした。
【００５８】
＜ＥＳＲ測定方法＞
初期容量測定後、図１に示す水銀セルを用いて、ＥＳＲの測定を行った。日置電気社製のＬＣＲメータ３５２２−５０を用い、１００ｋＨｚのＥＳＲ値をデータとした。
【００５９】
＜ブレークダウン電圧測定方法＞
ブレークダウン電圧は、図１に示す水銀セルを用いて測定した。装置には、アドバンテスト社製の型番「ＴＲ６１４３」を用い、２０ｍＶ／秒の速度で電圧を上昇させて測定したが、ブレークダウン電圧値は、１０ｍＡの電流が流れた電圧と定義した。
【００６０】
（実施例１）
有効面積が１０ｍｍ×１０ｍｍのアルミニウムエッチド箔を、１％アジピン酸アンモニウム水溶液に浸漬し、まず２０ｍＶ／ｓｅｃの速度で０から４５Ｖまで上げ、つづけて４５Ｖの定電圧を４０分間印加し、前記アルミニウムエッチド箔の表面に誘電体皮膜を形成した。次に、この箔を脱イオン水の流水により３分洗浄してから１２０℃で１時間乾燥を行った。この時得られたアルミニウムエッチド箔の液中容量は２５μＦであった。
【００６１】
さらに、ＥＤＯＴ（Ｈ．Ｃ．Ｓｔａｒｃｋ−Ｖ  ＴＥＣＨ社製）と［ｅｍｉｍ］［ＡｃＯ］とを表１に記載のモル比で配合し、酸化剤としてはパラトルエンスルホン酸鉄の５０ｗｔ％１−ブタノール溶液を、ＥＤＯＴ／［ｅｍｉｍ］［ＡｃＯ］からなる組成物にパラトルエンスルホン酸鉄がＥＤＯＴに対し２モル倍量となる量を加えて、化学重合組成物を調製した。この重合組成物に１１ｍｍ×１１ｍｍの合成繊維セパレーター（日本高度紙工業社製）を二枚浸漬させ、上記で得たアルミニウムエッチド箔の両面に貼り付け、さらに表１に記載の重合温度で１０分加熱処理を行い、箔の表面に電解質を形成させた。
【００６２】
得られた導電性高分子アルミ電解コンデンサを用いて容量発現率、ＥＳＲ、ブレークダウン電圧を測定した。結果を表１に示す。表中、イオン液体使用量はＥＤＯＴに対するモル倍量で、容量発現率はコンデンサ容量を液中容量に対して規格化して換算した。なお結果はいずれも２個の電極の平均値である。
【００６３】
（実施例２〜１２、比較例１〜９）
イオン液体種、イオン液体使用量、重合温度を表１に記載の内容とした以外は、実施例１と同じ方法で、導電性高分子アルミ電解コンデンサを作製した。結果を表１に示す。
【００６４】
【表１】
2011119588.tif 000005
【図１】
2011119588.tif 000006